(57)【要約】【課題】吸収体において、従来に比べて良好な性能を発揮させることを目的とする。【解決手段】  粒状の高分子吸収材１２を挟んだ状態で、第一繊維層１０Ａを構成する第一繊維シート１０と第二繊維層１１Ａを構成する第二繊維シート１１とを重ね合わせる積層工程と、前記積層工程後に、第一繊維層１０Ａの繊維１０ａと、第二繊維層１１Ａの繊維１１ａとを局所的な外力により絡ませ、高分子吸収材１２に隣接する繊維１０ａ、１１ａの絡み合いを促進させる絡み促進工程とを備える吸収体の製造方法を実施する。【選択図】図４
2018164753.tif 000002
【特許請求の範囲】
【請求項１】
粒状の高分子吸収材を挟んだ状態で、第一繊維層と第二繊維層とを重ね合わせる積層工程と、
前記積層工程後に、前記第一繊維層の繊維と前記第二繊維層の繊維とを局所的な外力により絡ませ、前記高分子吸収材に隣接する繊維の絡み合いを促進させる絡み促進工程と、を備える、吸収体の製造方法。
【請求項２】
前記絡み促進工程では、前記第一繊維層の繊維と前記第二繊維層の繊維との絡み合いをニードルパンチ処理することにより促進させる、請求項１に記載の吸収体の製造方法。
【請求項３】
前記第一繊維層と前記第二繊維層とは、セルロースアセテート繊維をそれぞれ含む、請求項１または２に記載の吸収体の製造方法。
【請求項４】
前記積層工程前において、トウバンドからなる繊維材料を用いて前記第一繊維層と前記第二繊維層とをそれぞれ形成する繊維層形成工程をさらに備える、請求項１乃至３のいずれか１項に記載の吸収体の製造方法。
【請求項５】
前記積層工程前において、繊維材料をニードルパンチ処理することにより前記第一繊維層と前記第二繊維層とをそれぞれ形成する繊維層形成工程をさらに備える、請求項１乃至３のいずれか１項に記載の吸収体の製造方法。
【請求項６】
粒状の高分子吸収材を挟んだ状態で、第一繊維層と第二繊維層とを重ね合わせる積層部と、
前記積層部により重ね合わされた前記第一繊維層と前記第二繊維層とにおいて、前記第一繊維層の繊維と前記第二繊維層の繊維とを局所的な外力により絡ませ、前記高分子吸収材に隣接する繊維の絡み合いを促進させる絡み促進部と、を備える、吸収体製造装置。
【請求項７】
前記絡み促進部は、前記第一繊維層の繊維と前記第二繊維層の繊維との絡み合いを促進させるためのニードルパンチ装置を含む、請求項６に記載の吸収体製造装置。
【請求項８】
トウバンドからなる繊維材料を用いて前記第一繊維層と前記第二繊維層とをそれぞれ形成する繊維層形成部をさらに備える、請求項６または７に記載の吸収体製造装置。
【発明の詳細な説明】
【技術分野】
【０００１】
本発明は、吸収体の製造方法及び吸収体製造装置に関する。
【背景技術】
【０００２】
従来、使い捨ておむつ、失禁パッド、包帯、生理用品等に用いられるものとして、水または水溶液を吸収する吸収体が知られている。
【０００３】
一般に、吸収体は、高分子吸収材と繊維材料とを用いて構成される。特許文献１には、フラッフパルプ等と高分子吸収材との混合体を用いてなる吸収体が開示されている。特許文献２には、アセテートトウの開繊体と高分子吸収材との混合体を用いてなる吸収体が開示されている。特許文献３には、セルロース繊維を有する基材に、吸水性樹脂をホットメルト接着剤の粘着性により固定してなる吸収体が開示されている。高分子吸収材は、ＳＡＰ（Super Absorbent Polymer）とも称される。
【０００４】
吸収体に要求される特性しては、例えば、装着感が良好なこと、高分子吸収材の保持性が良好なこと、表面の触感が良好であること、吸水後も形態が維持されること、高分子吸収材の吸水性が良好なこと等が挙げられる。
【先行技術文献】
【特許文献】
【０００５】
【特許文献１】特開２０００−２８８０２０号公報
【特許文献２】特開２００６−１１０３２９号公報
【特許文献３】特開２００１−９６６５４号公報
【発明の概要】
【発明が解決しようとする課題】
【０００６】
特許文献１に開示された吸収体は、フラッフパルプを構成するパルプ繊維が移動することによって、ヨレや割れを生じることがある他、フラッフパルプ自体が一定の吸水性を有することにより、吸水したフラッフパルプにユーザの肌が触れることでユーザが違和感を感じたり、蒸れやかぶれを生じることがある。
【０００７】
特許文献２に開示された吸収体は、吸水後に高分子吸収材が偏在することがある他、高分子吸収材の保持性が低下したり、ざらざらした表面の触感を生じる場合がある。また、吸収体の内部で高分子吸収材が偏在することによって、吸水時の液拡散性が低下する場合がある。
【０００８】
さらに、特許文献１及び２に開示された吸収体は、吸水後の高分子吸収材の膨潤による割れや偏った膨らみを生じることで、元の形状を維持できなくなる場合がある。
【０００９】
特許文献３に開示された吸収体は、高分子吸収材を固定するための接着剤が、高分子吸収材の吸水性を阻害することによって、吸水能力が低下する場合がある。
【００１０】
このように、従来の吸収体には、要求される特性を満足すべき点において改善の余地が存在している。
【００１１】
本発明は上記課題に鑑みてなされたものであり、吸収体において、従来に比べて良好な性能を発揮させることを目的とする。
【課題を解決するための手段】
【００１２】
上記課題を解決するために、本発明の一態様における吸収体の製造方法は、粒状の高分子吸収材を挟んだ状態で、第一繊維層と第二繊維層とを重ね合わせる積層工程と、前記積層工程後に、前記第一繊維層の繊維と前記第二繊維層の繊維とを局所的な外力により絡ませ、前記高分子吸収材に隣接する繊維の絡み合いを促進させる絡み促進工程とを備える。
【００１３】
また、上記課題を解決するために、本発明の別の態様における吸収体製造装置は、粒状の高分子吸収材を挟んだ状態で、第一繊維層と第二繊維層とを重ね合わせる積層部と、前記積層部により重ね合わされた前記第一繊維層と前記第二繊維層とにおいて、前記第一繊維層の繊維と前記第二繊維層の繊維とを局所的な外力により絡ませ、前記高分子吸収材に隣接する繊維の絡み合いを促進させる絡み促進部とを備える。
【発明の効果】
【００１４】
上記した本発明の各態様によれば、吸収体の第一繊維層の繊維と第二繊維層の繊維とを局所的な外力により絡ませ、高分子吸収材に隣接する繊維の絡み合いを促進させることによって、高分子吸収材が繊維の間に保持される。従って、接着剤を用いて高分子吸収材を繊維に固定する必要がないため、高分子吸収材が接着剤で覆われることで、高分子吸収材の吸水性が接着剤により阻害されるのを回避できる。
【００１５】
また、繊維の間に高分子吸収材が保持されるので、吸収体の内部において、高分子吸収材が偏在しにくく、吸収体が割れやヨレを生じるのを防止できる。さらに、高分子吸収材が吸水して膨潤した際においても、吸収体において割れや偏った膨張等が発生するのを防止できる。これにより、吸水前後における吸収体の形態を良好に維持できる。また、吸収体の内部において高分子吸収材が偏在しにくいので、吸収体の全体にわたって高分子吸収材の吸水効果を奏することができる。これにより、高分子吸収材が吸水した水または水溶液を吸収体の全体に拡散できるので、優れた液拡散性を期待できる。
【００１６】
また、粒状の高分子吸収材を挟み、第一繊維層と第二繊維層とを重ね合わせた状態で、高分子吸収材が繊維の間に保持されるので、高分子吸収材が吸収体の表面に露出するのが防止される。これにより、吸水前後を問わず、吸収体の表面をさらさらに保つことができる。従って、吸収体の触感を良好に維持でき、ユーザが使用時に優れた装着感を得ることを期待できる。
【００１７】
結果として、上記した本発明の各態様によれば、吸収体において、従来に比べて良好な性能を発揮させることができる。
【図面の簡単な説明】
【００１８】
【図１】実施形態１に係る吸収体の構成を示す図である。
【図２】実施形態１に係る吸収体の中間部の周辺構造を示す拡大断面図である。
【図３】実施形態１に係る吸収体の中間部の周辺構造を走査型電子顕微鏡（ＳＥＭ）で撮影した拡大断面写真である。
【図４】実施形態１に係る吸収体の製造ステップを示す図である。
【図５】吸収体製造装置の構成を示す図である。
【図６】実施形態２に係る吸収体の製造ステップを示す図である。
【発明を実施するための形態】
【００１９】
以下、本発明の実施形態を各図を参照して説明する。
【００２０】
＜実施形態１＞
［吸収体］
図１及び２に、実施形態１に係る吸収体１の構成を示す。図３に、吸収体１の中間部１４の周辺構造を走査型電子顕微鏡（ＳＥＭ）で撮影した拡大断面写真を示す。
【００２１】
吸収体１は、互いに重ね合わされた第一繊維シート１０及び第二繊維シート１１と、第一繊維シート１０及び第二繊維シート１１の間に挟まれた多数の粒状の高分子吸収材１２とを備える。第一繊維シート１０と、第二繊維シート１１とは、いずれも化学繊維を含んで構成される。吸収体１では、第一繊維シート１０で構成される第一繊維層１０Ａと、第二繊維シート１１で構成される第二繊維層１１Ａとが、多数の粒状の高分子吸収材１２を挟んだ状態で重ね合わされ、吸収体１の厚み方向中央付近に位置する中間部１４において、高分子吸収材１２を介して対向する第一繊維層１０Ａ及び第二繊維層１１Ａの繊維同士が絡み合って網状部１３が形成されている。高分子吸収材１２は、網状部１３の内部における複数本の繊維の間に保持されている。尚、図１では、吸収体１の全体形状を一例として直方体としているが、吸収体１の全体形状はこれに限定されず、例えば円盤状や楕円状等の形状であってもよい。
【００２２】
第一繊維シート１０と第二繊維シート１１とは、一例として、同じ繊維材料を用いて作製される。具体的に、第一繊維シート１０と第二繊維シート１１とは、例えば、セルロースアセテートの長繊維を含むトウバンドを開繊した繊維材料で作製される。ここで、「トウバンド」は、複数の紡糸機で紡糸した全フィラメントを合一し、これを捲縮した複数本のフィラメントの繊維束を指す。
【００２３】
第一繊維シート１０と第二繊維シート１１とが含む化学繊維としては、公知のものを適宜選択することが可能であるが、一例として、セルロースアセテート繊維を用いると、吸収体１では第一繊維シート１０と第二繊維シート１１においても適度な親水性が発揮され、良好な吸水性を期待できるので望ましい。ここで、「化学繊維」は、化学プロセスにより製造される繊維を指し、例えば、再生繊維と、半合成繊維と、合成繊維とのいずれかが含まれる。化学繊維は、例えば、絹や羊毛等の動物繊維と、綿や麻等の植物繊維とは含まない。
【００２４】
高分子吸収材１２は、主として、排泄体液等の水溶液を吸収可能な高分子材料を用いて構成される。前記高分子材料としては、一例として、ポリアクリル酸系材料が挙げられる。本実施形態では、使用前の吸収体１における高分子吸収材１２は、一例として、前記高分子材料の固形物を解砕してなる多数の粒状の形態としているが、「粒状」とは、高分子吸収材１２が網状部１３の内部における複数本の繊維の間に保持可能な形状であればよく、例えば、粉体の微粒子の他、複数の前記微粒子が集まって出来た塊、或いは、フレーク状体等のいずれの形態であってもよい。高分子吸収材１２は、互いに対向する第一繊維シート１０及び第二繊維シート１１の間に、均一に分散するように配置されている。以下、高分子吸収材１２が水または排泄体液等の水溶液を吸収することを、便宜上、「吸水」と称する。
【００２５】
第一繊維シート１０と第二繊維シート１１とは、互いに重ねて配置された状態で、外部よりニードルパンチ（ＮＰ）処理がなされている。吸収体１では、第一繊維シート１０及び第二繊維シート１１が対向する中間部１４において、高分子吸収材１２に隣接する繊維１０ａ、１１ａの絡み合いがニードルパンチ処理によって促進されたことにより、網状部１３が形成されている。
【００２６】
尚、図２では、説明上、繊維１０ａ、１１ａの間の空隙をある程度広く図示しているが、この空隙は実際には極めて微小であるため、高分子吸収材１２は網状部１３の内部から脱落しにくい。図３に示す拡大断面写真では、中間部１４において、第一繊維シート１０と第二繊維シート１１に含まれる多数本の繊維が絡み合うことで網状部が形成され、当該網状部の内部の多数本の繊維の間に、白色の塊状の複数の高分子吸収材が保持された様子を確認できる。
【００２７】
このように、吸収体１では、網状部１３の内部における多数本の繊維１０ａ、１１ａの間に、高分子吸収材１２が良好に保持される。従って、特許文献３のように、接着剤を用いて高分子吸収材を繊維に固定する必要がない。このため、高分子吸収材１２が接着剤に覆われることで、高分子吸収材１２の吸水性が阻害されるのを回避できる。
【００２８】
また、多数の粒状の高分子吸収材１２が、網状部１３の内部において、繊維１０ａ、１１ａの間に存在する空隙に分散して保持されるため、吸収体１の内部で高分子吸収材１２が偏在しにくい。従って、高分子吸収材１２が偏在することで発生しうる吸収体１の割れやヨレ等を防止できる。さらに、高分子吸収材１２が吸水して膨潤した際に、吸収体１が割れや偏った膨張等を発生するのを防止できる。これにより、吸収体１の使用前後における形態を良好に維持できる。
【００２９】
また、吸収体１の内部で高分子吸収材１２が偏在しにくいので、吸収体１の全体にわたって高分子吸収材１２の吸水効果を発揮させることができる。このように、高分子吸収材１２が吸水した水または水溶液を吸収体１の全体に拡散できることにより、優れた液拡散性が発揮され、吸水後の漏れを適切に防止することができる。
【００３０】
また、図１及び２に示したように、高分子吸収材１２は、第一繊維シート１０と第二繊維シート１１とに挟まれながら、中間部１４の網状部１３の内部における繊維１０ａ、１１ａの間に保持されるので、吸収体１の表面に高分子吸収材１２が露出するのが防止される。ここで、化学繊維は、動物繊維及び植物繊維等に比べて一般に吸水性が低いため、第一繊維シート１０と第二繊維シート１１とを化学繊維を含むように構成することで、吸水後の吸収体１の表面をさらさらに保つことができ、吸水前後にわたって良好な触感を維持できる。さらに、吸水後の高分子吸収材１２がユーザの肌に触れるのを防止できるので、吸水後においても良好な装着感を維持することが可能である。
【００３１】
［吸収体の製造方法及び吸収体製造装置］
図４及び５に基づき、実施形態１における吸収体１の製造方法を例示する。
【００３２】
図４に、実施形態１に係る吸収体の製造ステップを示す。図４に示すように、まず、所定のトウバンド製造装置で製造されて梱包箱に収納されたベール状のトウバンドを繰り出し、当該トウバンドの開繊工程（Ｓ１）を実施する。次に、開繊したトウバンドを所定サイズに裁断することにより、繊維層形成工程（Ｓ２）を実施する。これにより、開繊したトウバンドからなる繊維材料を用いて、第一繊維層１０Ａを構成する第一繊維シート１０と、第二繊維層１１Ａを構成する第二繊維シート１１とをそれぞれ作製する。
【００３３】
次に、高分子吸収材１２を挟んだ状態で、第一繊維シート１０と第二繊維シート１１とを重ね合わせることにより、第一繊維層１０Ａと、第二繊維層１１Ａとを重ね合わせる積層工程（Ｓ３）を実施する。次に、積層工程（Ｓ３）の実施後に、第一繊維層１０Ａと第二繊維層１１Ａとをニードルパンチ処理することにより、第一繊維層１０Ａの繊維１０ａと第二繊維層１１Ａの繊維１１ａとを局所的な外力により絡ませ、高分子吸収材１２に隣接する繊維１０ａ、１１ａの絡み合いを促進させる絡み促進工程（Ｓ４）を実施する。具体的には、例えば、重ね合わせた第一繊維シート１０及び第二繊維シート１１に対し、外部よりニードルパンチ処理を実施することにより、繊維１０ａ、１１ａを互いに絡ませて網状部１３を形成し、網状部１３の内部における繊維１０ａ、１１ｂの間に高分子吸収材１２を保持させる。次に、絡み促進工程（Ｓ４）の実施後に、第一繊維シート１０と、第二繊維シート１１とを所定のサイズにそれぞれ裁断して吸収体１を作製する裁断工程（Ｓ５）を実施する。以上で、吸収体１が得られる。
【００３４】
図５に、図４に示した各工程（Ｓ１〜Ｓ５）を具体的に実施するための吸収体製造装置１００の構成を示す。吸収体製造装置１００は、セルロースアセテートの長繊維を含むトウバンドからなる繊維材料を幅方向に分割する分割部と、前記分割部によって形成された第一繊維層１０Ａと第二繊維層１１Ａとを用い、粒状の高分子吸収材１２を挟んだ状態で、第一繊維層１０Ａと第二繊維層１１Ａとを重ね合わせる積層部と、前記積層部で積層された第一繊維層１０Ａと第二繊維層１１Ａとをニードルパンチ処理することにより、第一繊維層１０Ａの繊維１０ａと第二繊維層１１Ａの繊維１１ａとを局所的な外力により絡ませ、高分子吸収材１２に隣接する繊維１０ａ、１１ａの絡み合いを促進させる絡み促進部と、前記絡み促進部を経た後に、第一繊維層１０Ａと第二繊維層１１Ａとを裁断することにより吸収体１を作製する裁断部とを備える。具体的に、吸収体製造装置１００は、開繊装置１００Ａと、前記分割部としての回転カッター１０５と、第一開繊ジェット装置１０６と、第二開繊ジェット装置１０７と、高分子吸収材供給装置１０８と、ガイドローラ１０９ａ、１０９ｂを有する積層部１０９と、前記絡み促進部としてのニードルパンチ装置１１０と、前記裁断部としての回転カッター１１１とを備える。
【００３５】
開繊装置１００Ａは、第一バンディングジェット装置１０１と、第二バンディングジェット装置１０２と、第一開繊ローラ対１０３と、第二開繊ローラ対１０４とを備える。積層部１０９は、ガイドローラ１０９ａ、１０９ｂを有する。ニードルパンチ装置１１０は、トウバンドＴＢの搬送方向に沿って配置されたフィードローラ対１１０ａと、搬送ローラ対１１０ｂと、これらのローラ対１１０ａ、１１０ｂの間において、上面を水平にして配されたプレート１１０ｃと、返し（棘）を有する複数本のニードル（不図示）が下方に向けて配され且つプレート１１０ｃの上方に配置されたニードルボード１１０ｄとを備える。プレート１１０ｃの上面には、ニードルボード１１０ｄに配された各ニードルが挿通可能な複数の孔が形成されている。
【００３６】
吸収体製造装置１００を用いて吸収体１を製造する際には、まず、梱包箱Ｂからベール状のトウバンドＴＢを繰り出し、第一バンディングジェット装置１０１と第二バンディングジェット装置１０２とにトウバンドＴＢを順に通過させる。このとき、トウバンドＴＢに対してトウバンドＴＢの搬送方向の下流側に張力を掛けることで、トウバンドＴＢを開繊するとともに、トウバンドＴＢに含まれる繊維（複数本のフィラメント）を薄く広げることにより、トウバンドＴＢの幅を調整する。次に、第一開繊ローラ対１０３におけるローラ１０３ａ、１０３ｂの間と、第二開繊ローラ対１０４におけるローラ１０４ａ、１０４ｂの間とに、トウバンドＴＢを順に通過させる。このとき、第一開繊ローラ対１０３と第二開繊ローラ対１０４との回転速度を異ならせることで、搬送方向に沿ってトウバンドＴＢに一定の張力を掛けながら、トウバンドＴＢをさらに開繊し、その幅を調整する。以上のようにして開繊工程（Ｓ１）を実施する。
【００３７】
次に、トウバンドＴＢを幅方向に分割することにより、第一繊維層１０Ａと第二繊維層１１Ａとをそれぞれ形成する繊維層形成工程（Ｓ２）を実施する。具体的には、一例として、回転カッター１０５によりトウバンドＴＢを幅方向に２つに分割する。この繊維層形成工程（Ｓ２）によって、第一繊維層１０Ａを構成する第一繊維シート１０と、第二繊維層１１Ａを構成する第二繊維シート１１とをそれぞれ形成する。尚、回転カッター１０５は必須ではなく、例えば、回転カッター１０５を用いずにトウバンドＴＢを幅方向に裂いて分割してもよい。
【００３８】
次に、第一繊維シート１０を第一開繊ジェット装置１０６に挿通し、且つ、第二繊維シート１１を第二開繊ジェット装置１０７に挿通し、第一繊維シート１０と第二繊維シート１１とをトウバンドＴＢの搬送方向の下流側に搬送する。このとき、第一開繊ジェット装置１０６及び第二開繊ジェット装置１０７において、トウバンドＴＢの搬送方向の下流側に向けてエアをジェット状に流通させることにより、第一繊維シート１０と、第二繊維シート１１とに一定の張力を掛けつつ、繊維層形成工程（Ｓ２）を良好に行えるようにすることができる。
【００３９】
次に、高分子吸収材供給装置１０８を用い、第一繊維シート１０の上面に粒子状の高分子吸収材１２を供給する。ガイドローラ１０９ａ、１０９ｂを用いて第二繊維シート１１を第一繊維シート１０側に案内し、高分子吸収材１２を挟んだ状態で、第一繊維シート１０と第二繊維シート１１とを重ね合わせることにより積層工程（Ｓ３）を実施する。
【００４０】
次に、ニードルパンチ装置１１０を用い、第一繊維シート１０と第二繊維シート１１とに対して外部よりニードルパンチ処理を行い、第一繊維層１０Ａの繊維１０ａと第二繊維層１１Ａの繊維１１ａとを局所的な外力により絡ませ、高分子吸収材１２に隣接する繊維１０ａ、１１ａの絡み合いを促進させる絡み促進工程（Ｓ４）を実施する。この絡み促進工程（Ｓ４）は、具体的には、重ね合わされた第一繊維シート１０と第二繊維シート１１とを、フィードローラ対１１０ａにおける一対のローラ間と搬送ローラ対１１０ｂにおける一対のローラ間に通した状態で、プレート１１０ｃに対して近接と離間とを交互に繰り返すようにニードルボード１１０ｄを往復移動させ、ニードルボード１１０ｄにおける複数本のニードルを第一繊維シート１０と第二繊維シート１１に繰り返し穿刺することで実施する。このとき、複数本のニードルの各々に設けられた返しによって、第一繊維シート１０と第二繊維シート１１の各繊維１０ａ、１１ａの絡み合いを促進する。これにより、第一繊維シート１０と第二繊維シート１１との対向部分の繊維１０ａ、１１ａが互いに絡むように促進されて網状部１３が形成される。そして、この網状部１３の内部に高分子吸収材１２が保持される。
【００４１】
このように絡み促進工程（Ｓ４）を実施した後、第一繊維シート１０と第二繊維シート１１とを、回転カッター１１１を用いて所定のサイズに裁断して吸収体１を作製する裁断工程（Ｓ５）を実施する。以上で吸収体１が得られる。
【００４２】
尚、吸収体製造装置１００では、トウバンドＴＢを幅方向に分割して第一繊維シート１０と第二繊維シート１１とを作製したが、必ずしもトウバンドＴＢは分割しなくてもよい。この場合、例えば、トウバンドＴＢを幅方向の中央付近で折り返し、当該折り返したトウバンドＴＢの間に高分子吸収材１２を挟むように、高分子吸収材１２を配置してもよい。言い換えると、高分子吸収材１２を挟むための繊維シートは、第一繊維シート１０及び第二繊維シート１１のように個別の２枚の繊維シートに限定されず、１枚の繊維シートでもよい。この場合、例えば上記したように、一枚の繊維シートを折り返し、当該折り返した繊維シートの間に高分子吸収材１２を挟む工程を経ることで、吸収体を構成できる。このような場合でも、粒状の高分子吸収材１２を挟んだ状態で、前記繊維シートで構成される第一繊維層と第二繊維層とを重ね合わせて絡み促進工程（Ｓ４）を実施できるので、実施形態１の吸収体が得られる。
【００４３】
尚、図５に示した吸収体製造装置１００と、上記した吸収体１の製造方法とは、あくまで一例であって、実施形態１は、このいずれにも限定されない。例えば、吸収体１の製造方法は、１本のトウバンドＴＢを用いた方法に限定されず、２本のトウバンドＴＢを用いた方法でもよい。一例として、２本のトウバンドＴＢを用いて第一繊維シート１０と第二繊維シート１１とを別個に形成することにより、１本のトウバンドＴＢを分割せずに第一繊維シート１０と第二繊維シート１１とを形成し、この第一繊維シート１０と第二繊維シート１１とを用いて吸収体１を製造してもよい。
【００４４】
以下、本発明の実施形態２について、実施形態１との差異を中心に述べる。
【００４５】
＜実施形態２＞
図６に、実施形態２に係る吸収体の製造ステップを示す。
【００４６】
実施形態２は、積層工程を実施する前において、セルロースアセテートの短繊維をシート状に成形してなる繊維材料を用い、この繊維材料をニードルパンチ処理することにより、第一繊維層を構成する第一繊維シートと、第二繊維層を構成する第二繊維シートとをそれぞれ不織布として作製する。
【００４７】
具体的に、実施形態２に係る吸収体を製造する際には、一例として、まず、捲縮されたセルロースアセテート繊維を３０ｍｍ以上５０ｍｍ以下程度の長さに切断し、複数本の短繊維を形成する。これにより、短繊維形成工程（Ｐ１）を実施する。
【００４８】
次に、金網等からなる基台の表面に対し、複数本の短繊維を吹き付け、各々の短繊維を均一に均すことにより、シート状の繊維材料を得る。次に、当該シート状の繊維材料における多数本の短繊維をほぐした後、例えばニードルパンチ装置１１０を用いて複数本の短繊維を互いに絡ませることにより、前記繊維材料中に網目構造を形成する。このような処理を行うことで、第一繊維シート及び第二繊維シートを短繊維からなる不織布として作製する。これにより、第一繊維シートにより構成される第一繊維層と、第二繊維シートにより構成される第二繊維層とを形成する繊維層形成工程（Ｐ２）を実施する。
【００４９】
次に、第一繊維シートの上面に粒子状の高分子吸収材を配置する。この粒状の高分子吸収材を挟んだ状態で、第一繊維層を構成する第一繊維シートと、第二繊維層を構成する第二繊維シートとを重ね合わせる積層工程（Ｐ３）を実施する。その後、例えばニードルパンチ装置１１０を用い、第一繊維シートと第二繊維シートとを、再度、外部よりニードルパンチ（ＮＰ）処理する。これにより、第一繊維層の繊維と第二繊維層の繊維とを局所的な外力により絡ませ、高分子吸収材に隣接する繊維の絡み合いを促進させる絡み促進工程（Ｐ４）を実施する。
【００５０】
その後、第一繊維シート及び第二繊維シートを所定のサイズに裁断する裁断工程（Ｐ５）を実施することにより、実施形態２における吸収体が得られる。
【００５１】
以上の製造方法を実施することによって、不織布としての第一繊維シート及び第二繊維シートに高分子吸収材が挟まれ、第一繊維層の繊維と、第二繊維層の繊維との絡みが促進されてなる吸収体が得られる。このような実施形態２の吸収体は、第一繊維シート及び第二繊維シートが不織布として構成されているので、ごわつきが少なくふんわりした触感と、吸水前後の形状維持性とに優れ、良好な装着感を得ることができる。また、当該吸収体は、実施形態１の吸収体１と同様に、網状部の内部において、複数本の繊維の間に高分子吸収材を保持できるため、割れやヨレを防止でき、且つ、優れた液拡散性を発揮できる。
【００５２】
尚、繊維層形成工程（Ｐ２）において、短繊維を絡ませる方法としては、ニードルパンチ法に限定されず、その他、例えばケミカルボンド法、サーマルボンド法、ウォータージェット法等の公知のいずれかの方法であってもよい。このうち、ケミカルボンド法またはサーマルボンド法を採用した場合には、短繊維同士を絡ませた状態で強力に接着できるので、丈夫な第一繊維シートと第二繊維シートとが得られる。また、ニードルパンチ法またはウォータージェット法を採用した場合には、ボンド（接着剤）を用いない分、第一繊維シートと第二繊維シートとを軽量にし、且つ、その風合いを良好にすることができる。特に、ウォータージェット法を採用した場合には、低秤量で薄い第一繊維シートと第二繊維シートとを得ることができる。
【００５３】
＜評価試験＞
以下、本発明の各態様の性能を確認する目的で作製した複数の実施例及び比較例の各吸収体の構成と、これらの複数の実施例及び比較例の各吸収体について実施した評価試験について述べる。
【００５４】
当該試験に供する実施例１〜４及び比較例１〜３の各吸収体の構成を以下の通りとした。
【００５５】
実施例１：吸収体製造装置１００を用い、セルロースアセテートの長繊維からなるトウバンドを開繊し、この開繊したトウバンドにより第一繊維シート及び第二繊維シートを構成した。そして、粒子状の高分子吸収材（ＳＡＰ）を第一繊維シート及び第二繊維シートの間に配置し、重ねた第一繊維シート及び第二繊維シートに絡み促進工程を実施した。この絡み促進工程は、高分子吸収材を挟んで重ね合わせた第一繊維シート及び第二繊維シートに対し、ニードルパンチ機（大和機工株式会社製「ＮＬ−３８０」）を用いてニードルパンチ処理することにより実施した。これにより、実施形態１の吸収体１を作製した。
【００５６】
実施例２：セルロースアセテートの短繊維をカーディング機（大和機工株式会社製「ＳＣ−３６０ＤＩＲ」）を用いてほぐした後、ニードルパンチ機（大和機工株式会社製「ＮＬ−３８０」）を用いてニードルパンチ処理した。これにより、第一繊維シート及び第二繊維シートを不織布として作製した。粒子状の高分子吸収材を第一繊維シート及び第二繊維シートの間に配置し、重ねた第一繊維シート及び第二繊維シートに絡み促進工程を実施した。この絡み促進工程は、高分子吸収材を挟んで重ね合わせた第一繊維シート及び第二繊維シートに対し、ニードルパンチ機（大和機工株式会社製「ＮＬ−３８０」）を用いて再度ニードルパンチ処理することにより実施した。これにより、実施形態２の吸収体を作製した。
【００５７】
実施例３：レーヨンの短繊維を用い、実施例２と同様の手法に基づいて実施形態２の吸収体を作製した。
【００５８】
実施例４：ポリプロピレンの短繊維を用い、実施例２と同様の手法に基づいて実施形態２の吸収体を作製した。
【００５９】
比較例１：フラッフパルプのシートを用い、当該シートのパルプ繊維間に高分子吸収材を分散配置することで、吸収体を作製した。
【００６０】
比較例２：セルロースアセテートの長繊維を含むトウバンドを開繊し、この開繊したトウバンドを用いて繊維シートを構成した。当該繊維シートの内部における繊維間に高分子吸収材を分散配置することで、吸収体を作製した。
【００６１】
比較例３：絡み促進工程を実施しなかったこと以外は、実施例１と同様の手法に基づいて吸収体を作製した。
【００６２】
実施例１〜４及び比較例１〜３の各吸収体は、サイズ及び厚みと高分子吸収材の使用量とが略同様となるように調整した。実施例１〜４及び比較例１〜３の各吸収体のサイズは、幅１０ｃｍ且つ長さ３０ｃｍに設定した。
【００６３】
尚、上記した各々のニードルパンチ処理を行う際は、ニードルパンチ機における処理対象物の搬送速度を５ｍ／ｍｉｎに設定した。
【００６４】
上記のように得られた各実施例と各比較例について、以下の（ａ）〜（ｋ）に示す合計１１項目の評価をそれぞれ行った。
【００６５】
（ａ）吸収体を水平に配置した状態と、吸収体の両端を上方に曲げてＵ字状に配置した状態とで、吸収体に８０ｍｌの水を吸水させる際に要する時間を計測した。これにより、吸収体の液透過性を評価した。吸水時間が短いほど高評価とした。
【００６６】
（ｂ）吸収体の両端を上方に曲げてＵ字状に配置した状態で、吸収体の中央部に８０ｍｌの水を３回吸水させ、水が上方に拡散した距離を計測した。これにより、吸収体の吸上拡散性を評価した。水が上方に拡散した距離が長いほど高評価とした。
【００６７】
（ｃ）吸収体の上面を水平方向に対して４５°傾斜させて配置した状態で、吸収体に８０ｍｌの水を滴下し、吸収体から漏れる水の量を計測した。これにより、吸収体の耐漏れ性を評価した。吸収体から漏れる水の量が少ないほど高評価とした。
【００６８】
（ｄ）吸収体を平面状に配置した状態において、吸収体に８０ｍｌの水を３回に分けて吸収させ、吸収体の表面の触感を検査した。これにより、吸収体の耐リウェット（吸収体に吸収された水が吸収体の表面に再度染み出る特性。リウェットバックとも称する。）を評価した。吸収体の表面に触れた際の濡れた感覚が少ないほど高評価とした。
【００６９】
（ｅ）吸収体の両端を上方に曲げてＵ字状に配置した状態において、吸収体に８０ｍｌの水を３回吸収させ、耐リウェット性を検査した。これにより、吸収体の中央部における吸収体の耐液溜り性を評価した。吸収体の中央部の表面に触れた際に濡れた感覚が少ないほど高評価とした。
【００７０】
（ｆ）吸収体に８０ｍｌの水を吸収させ、吸収体の表面におけるべたつきを検査した。これにより、吸収体の耐濡れ性を評価した。吸収体に触れた際にべたついた感覚が少ないほど高評価とした。
【００７１】
（ｇ）吸収体を平面状に配置した状態において、吸収体に８０ｍｌの水を３回吸収させ、厚みの変化を検査した。これにより、吸収体の吸水後の厚み維持性を評価した。吸収体の吸水前後の厚み変化が小さいほど高評価とした。
【００７２】
（ｈ）吸収体を水平に配置した状態において、吸収体に８０ｍｌの水を３回吸収させ、形状の変化を検査した。これにより、吸収体の吸水後の形状維持性を評価した。吸収体の吸水前後の形態変化が小さいほど高評価とした。
【００７３】
（ｉ）吸収体を地上２０ｍｍの高さから５回繰り返し落下し、吸収体内部からの高分子吸収材の脱落がないかを検査した。これにより、高分子吸収材の保持性（以下、「ＳＡＰ保持性」と称する。）を評価した。高分子吸収材の脱落量が少ないほど高評価とした。
【００７４】
（ｊ）吸収体に手で触れることにより、吸収体の吸水前の形状維持性について評価した。手で触れる前後の吸収体の形態変化が少ないほど高評価とした。
【００７５】
（ｋ）吸収体に手で触れることにより、吸収体の触感（ごわつき）について評価した。吸収体の触感（ごわつき）が少ないほど高評価とした。
【００７６】
上記（ａ）〜（ｋ）の各項目の評価は、４点を最高得点として採点することで行い、全項目の評価点数を合計して総合評価を行った。実施例１〜４及び比較例１〜３の各吸収体の概要と各評価結果と各総合評価とを表１に示す。表１では、（ａ）〜（ｅ）と（ｇ）との各項目における計測値を、比較例１の計測値を１００％とした場合の相対値として記載した。評価点数は、４点をＡ、３点をＢ、２点をＣ、１点をＤとしてそれぞれ表記した。
【００７７】
【表１】
2018164753.tif 000003
【００７８】
表１に示すように、実施例１及び２は、少なくとも吸上拡散性と、耐リウェット性と、耐液溜まり性と、耐漏れ性と、厚み維持性とを含む幅広い評価項目において、比較例２及び３よりも優れた評価結果となった。実施例３は、少なくとも吸上拡散性と、耐漏れ性と、耐液溜まり性と、厚み維持性と、吸水後形状維持性と、ＳＡＰ保持性と、吸水前形状維持性とを含む幅広い評価項目において、比較例２及び３よりも優れた評価結果となった。実施例３は、吸水前後における形状維持性に特に優れ、吸水しても厚みがそれほど増えないことが分かった。また、実施例１〜３のＳＡＰ保持性は、いずれも比較例２及び３と比較して良好であることが分かった。
【００７９】
実施例４は、少なくとも液透過性と、耐リウェット性と、厚み維持性と、ＳＡＰ保持性と、吸水前形状維持性とを含む評価項目において、全ての比較例１〜３と比較して優れた評価結果となった。従って、実施例４は、これらの特性が要求される用途においては有用な吸収体であると言える。
【００８０】
上記（ａ）〜（ｋ）の全１１項目の評価点数を合計して行った総合評価において、実施例１〜４は、いずれも比較例１〜３に比べて高い評価結果となった。この結果から、実施例１〜４は、吸水前後及び吸水中の吸収体に求められる多くの特性をバランス良く備えていると言える。
【００８１】
比較例１は、液透過性と、吸上拡散性とを含む各評価項目においては、実施例１〜４と同程度、或いはそれ以上の良好な評価結果となった。このような結果が得られた理由として、例えば、吸水性に富むパルプの特性が反映されたことと、パルプの繊維使用量が実施例１〜４の繊維シートの繊維使用量に比べて倍以上も含まれているため、パルプが豊富に吸水したこととが考えられる。しかしながら、比較例１は、繊維シート自体が吸水性を有し、且つ、強度も比較的弱いので、耐濡れ性と、耐漏れ性と、耐リウェット性と、吸水後形態維持特性と、厚み維持性と、吸水前形状維持性と、触感（ごわつき）との各特性を含む各評価項目において、低い評価結果となった。また、比較例２及び３では、吸上拡散性と、耐濡れ性と、耐リウェット性と、耐液溜まり性と、厚み維持性と、吸水後形状維持性とを含む各評価項目において、低い評価結果となった。従って、仮にユーザが比較例１〜３のいずれかを実際に使用した場合には、装着感が優れず、且つ、吸水後の漏れが発生しうることが予想される。このため、比較例１〜３は、いずれも吸収体として要求される基本的な特性が不足していると言える。
【００８２】
以上のように、表１に示した評価試験の範囲において、実施例１〜４は、いずれも比較例１〜３に比べて良好な特性を有していることを確認できた。
【産業上の利用可能性】
【００８３】
以上のように、本発明の各態様によれば、吸収体において、従来に比べて良好な性能を発揮させることができる優れた効果を有する。従って、例えば、この効果の意義を発揮できる吸収体の製造方法及び吸収体製造装置に広く適用すると有益である。
【符号の説明】
【００８４】
ＴＢ    トウバンド
１    吸収体
１０ａ、１１ａ    繊維
１０Ａ    第一繊維層
１１Ａ    第二繊維層
１２    高分子吸収材（ＳＡＰ）
１００    吸収体製造装置
１００Ｂ    積層部
１１０    ニードルパンチ装置（絡み促進部）
【図１】
2018164753.tif 000004
【図２】
2018164753.tif 000005
【図３】
2018164753.tif 000006
【図４】
2018164753.tif 000007
【図５】
2018164753.tif 000008
【図６】
2018164753.tif 000009